(57)【特許請求の範囲】
【請求項１】
基材上に、近赤外線を吸収する層がパターン印刷されている近赤外線吸収パターン印刷シートであって、
下記成分（ａ）〜（ｃ）
（ａ）近赤外線吸収剤
（ｂ）分子量が１５００〜４０００であり、アクリロイル基を９または１０個有するウレタンアクリレート
（ｃ）分子量が５００００であり、アクリロイル基を２または３個有するウレタンアクリレート
を含有し、成分（ｂ）と成分（ｃ）の質量比が５７〜８９：４３〜１１であるインキ組成物を用いて近赤外線を吸収する層をパターン印刷したことを特徴とする近赤外線吸収パターン印刷シート。
【請求項２】
成分（ａ）近赤外線吸収剤が、下記一般式（１）
【化１】
0006563693.tif 000007
（式（１）中、Ｒ１〜Ｒ８はそれぞれ同一でも異なっていても良い有機基を表し、Ｘ−はアニオンを示す。）
で表されるジイモニウム塩化合物である請求項１記載の近赤外線吸収パターン印刷シート。
【請求項３】
一般式（１）で表されるジイモニウム塩化合物中のＲ１〜Ｒ８が、下記一般式（２）
【化２】
0006563693.tif 000008
（式（２）中、Ａは炭素数１〜１０のアルキル基を示し、Ｒ９は炭素数１〜４のアルキル基またはハロゲン原子を示す。）
で表されるシクロヘキシルアルキル基である請求項２記載の近赤外線吸収パターン印刷シート。
【請求項４】
インキ組成物の粘度が１００〜３００ｍＰａ・ｓである請求項１〜３の何れかに記載の近赤外線吸収パターン印刷シート。
【請求項５】
パターン印刷をグラビア印刷で行うものである請求項１〜４の何れかに記載の近赤外線吸収パターン印刷シート。
【請求項６】
近赤外線を吸収する層の裏面に、更に、紫外線吸収層を設けるものである請求項１〜５の何れかに記載の近赤外線吸収パターン印刷シート。
【請求項７】
基材が可視光を透過するものである請求項１〜６の何れかに記載の近赤外線吸収パターン印刷シート。
【請求項８】
下記成分（ａ）〜（ｃ）
（ａ）近赤外線吸収剤
（ｂ）分子量が１５００〜４０００であり、アクリロイル基を９または１０個有するウレタンアクリレート
（ｃ）分子量が５００００であり、アクリロイル基を２または３個有するウレタンアクリレート
を含有し、成分（ｂ）と成分（ｃ）の質量比が５７〜８９：４３〜１１であることを特徴とするインキ組成物。
【請求項９】
成分（ａ）近赤外線吸収剤が、下記一般式（１）
【化３】
0006563693.tif 000009
（式（１）中、Ｒ１〜Ｒ８はそれぞれ同一でも異なっていても良い有機基を表し、Ｘ−はアニオンを示す。）
で表されるジイモニウム塩化合物である請求項８記載のインキ組成物。
【請求項１０】
一般式（１）で表されるジイモニウム塩化合物中のＲ１〜Ｒ８が、下記一般式（２）
【化４】
0006563693.tif 000010
（式（２）中、Ａは炭素数１〜１０のアルキル基を示し、Ｒ９は炭素数１〜４のアルキル基またはハロゲン原子を示す。）
で表されるシクロヘキシルアルキル基である請求項９記載のインキ組成物。
【請求項１１】
インキ組成物の粘度が１００〜３００ｍＰａ・ｓである請求項８〜１０の何れかに記載のインキ組成物。
【発明の詳細な説明】
【技術分野】
【０００１】
本発明は、赤外線カメラ等の利用により位置情報を提供可能な近赤外線吸収パターン印刷シートおよびそれに用いるインキ組成物に関する。
【背景技術】
【０００２】
近年、手書きした文字、絵および記号等を、情報処理装置が扱うことのできる電子データに変換する必要性が高まっている。特に、手書き情報をリアルタイムでコンピューター等へ入力する方式への需要が高まっている。
【０００３】
特許文献１には、赤外線カメラを有する光学ペンによる読み取り可能な光学フィルムが開示され、近赤外線または紫外線を拡散する基材上に、近赤外線または紫外線を吸収する層がパターン印刷されてなる光学フィルムが記載されている。特許文献１に記載の近赤外線または紫外線を吸収する層をパターン印刷する際に用いるインキでは、粘度が低くドットの接触角が小さくなるため、赤外線カメラで見た際のコントラスト比が小さい欠点がある。また、特許文献１に記載の近赤外線または紫外線吸収層は耐溶剤性に劣るため、前記吸収層の上に保護のためのアクリル樹脂等の層を設けることが難しいという問題があった。
【先行技術文献】
【特許文献】
【０００４】
【特許文献１】特開２００８−２０９５９８号公報
【発明の概要】
【発明が解決しようとする課題】
【０００５】
従って、本発明は、赤外線カメラで見た際に高いコントラスト比を有し、更にドットの耐溶剤性に優れた近赤外線吸収パターン印刷に関する技術を提供することを課題とする。
【課題を解決するための手段】
【０００６】
本発明者らは、上記課題を解決するために鋭意研究した結果、近赤外線を吸収する層がパターン印刷されている近赤外線吸収パターン印刷シートにおいて、近赤外線吸収剤と、特定の種類のウレタンアクリレートを、特定の質量比で組み合わせたインキ組成物を用いて近赤外線を吸収する層をパターン印刷することにより、赤外線カメラで見た際に高いコントラスト比を有し、更にドットの耐溶剤性に優れた近赤外線吸収パターン印刷シートが得られることを見出し、本発明を完成させた。
【０００７】
すなわち、本発明は、基材上に、近赤外線を吸収する層がパターン印刷されている近赤外線吸収パターン印刷シートであって、
下記成分（ａ）〜（ｃ）
（ａ）近赤外線吸収剤
（ｂ）分子量が１０００〜３０００であり、アクリロイル基を９または１０個有するウレタンアクリレート
（ｃ）分子量が３００００〜７００００であり、アクリロイル基を２または３個有するウレタンアクリレート
を含有し、成分（ｂ）と成分（ｃ）の質量比が５０〜９０：１０〜５０であるインキ組成物を用いて近赤外線を吸収する層をパターン印刷したことを特徴とする近赤外線吸収パターン印刷シートである。
【０００８】
また、本発明は、下記成分（ａ）〜（ｃ）
（ａ）近赤外線吸収剤
（ｂ）分子量が１０００〜３０００であり、アクリロイル基を９または１０個有するウレタンアクリレート
（ｃ）分子量が３００００〜７００００であり、アクリロイル基を２または３個有するウレタンアクリレート
を含有し、成分（ｂ）と成分（ｃ）の質量比が５０〜９０：１０〜５０であることを特徴とするインキ組成物である。
【発明の効果】
【０００９】
本発明の近赤外線吸収パターン印刷シートは、基材上にパターン印刷した近赤外線吸収パターン（ドット）の高さを高くすることができるため、赤外線カメラで見た際のコントラスト比が従来よりも高いものとなる。
【００１０】
また、この近赤外線吸収パターンは耐溶剤性に優れるため、近赤外線吸収パターンの上に保護のためのアクリル樹脂等の層を容易に設けることもできる。更に、近赤外線吸収パターン印刷シートには従来必要であった近赤外線の反射層を設ける必要もない。
【００１１】
従って、本発明の近赤外線吸収パターン印刷シートは、赤外線カメラを利用した各種入力デバイスに好適に利用することができる。
【図面の簡単な説明】
【００１２】
【図１】図１は本発明の近赤外線吸収パターン印刷シートの一態様の断面図である。
【発明を実施するための形態】
【００１３】
本明細書において、近赤外線とは、波長７５０〜２０００ｎｍの範囲の光をいう。また、分子量はゲル浸透クロマトグラフィーで測定されるものをいう。更に、粘度は２５℃においてＥ型粘度計により測定されるものをいう。また更に、接触角は接触角計により測定される滴下１０秒後の接触角をいう。更にまた、コントラスト比は赤外線カメラで確認した際のパターン印刷部（黒）と非印刷部（白）との輝度の差をいう。
【００１４】
本発明の近赤外線吸収パターン印刷シート（以下、「本発明シート」という）は、基材上に、近赤外線を吸収する層がパターン印刷されたものであって、
下記成分（ａ）〜（ｃ）
（ａ）近赤外線吸収剤
（ｂ）分子量が１０００〜３０００であり、アクリロイル基を９または１０個有するウレタンアクリレート
（ｃ）分子量が３００００〜７００００であり、アクリロイル基を２または３個有するウレタンアクリレート
を含有し、成分（ｂ）と成分（ｃ）の質量比が５０〜９０：１０〜５０であるインキ組成物を用いて近赤外線を吸収する層がパターン印刷されたものである。
【００１５】
本発明シートを構成する基材は、特に限定されないが、例えば、可視光を透過する、いわゆる透明な材質で形成されたものが好ましい。この様な材質のものとしては、ポリエチレンテレフタレート（ＰＥＴ）、ポリエチレンナフタレート（ＰＥＮ）等のポリエステル樹脂；トリアセチルセルロース（ＴＡＣ）；メチルメタクリレート系共重合物等のアクリル樹脂；スチレン樹脂；ポリスルホン樹脂；ポリエーテルスルホン樹脂；ポリカーボネート樹脂；塩化ビニル樹脂；ポリメタクリルイミド樹脂等の樹脂を挙げることができる。これら樹脂は有色であっても無色であってもよい。また、これら樹脂の形状も特に限定されないが、シート状のものが好ましい。
【００１６】
本発明シートを構成する近赤外線を吸収する層を形成するインキ組成物（以下、「本発明組成物」という）の成分（ａ）の近赤外線吸収剤は、近赤外線を吸収するものであれば特に限定されず、例えば、ジイモニウム塩化合物、フタロシアニン化合物、シアニン化合物、アントラキノン化合物、ジチオール化合物等が挙げられる。これら近赤外線吸収剤の中でもジイモニウム塩化合物が好ましく、特に下記一般式（１）で表されるジイモニウム塩化合物が、ＵＶ硬化耐性、かつ、近赤外線を吸収する能力に優れているため好ましい。
【００１７】
【化１】
0006563693.tif 000002
【００１８】
上記一般式（１）中の、Ｒ１〜Ｒ８の有機基は、それぞれ同一であっても異なっていてもよく、好ましい有機基としては、例えば、ハロゲン原子で置換されていてもよい直鎖または分岐状のＣ１−１０アルキル基、シクロヘキシルアルキル基、フェニルアルキル基等が挙げられる。
【００１９】
上記有機基のうち、Ｃ１−１０のアルキル基としては、例えば、メチル基、エチル基、ｎ−プロピル基、ｉｓｏ−プロピル基、ｎ−ブチル基、ｉｓｏ−ブチル基、ｓｅｃ−ブチル基、ｔｅｒｔ−ブチル基、ｎ−アミル基、ｉｓｏ−アミル基、１−メチルブチル基、２−メチルブチル基、１−エチルブチル基、２−エチルブチル基、２−ジメチルプロピル基、１，１−ジメチルプロピル基、ｎ−ペンチル基、ネオペンチル基、ｎ−ヘキシル基等が挙げられる。
【００２０】
また、上記有機基のうち、ハロゲン原子で置換されたＣ１−１０アルキル基としては、例えば、２−ハロゲノエチル基、２，２−ジハロゲノエチル基、２，２，２−トリハロゲノエチル基、３−ハロゲノプロピル基、３，３−ジハロゲノプロピル基、３，３，３−トリハロゲノプロピル基、４−ハロゲノブチル基、４，４−ジハロゲノブチル基、４，４，４−トリハロゲノブチル基、５−ハロゲノペンチル基、５，５−ジハロゲノペンチル基、５，５，５−トリフルオロペンチル基等のハロゲン化アルキル基等が挙げられる。より具体的には、２−フルオロエチル基、３−フルオロプロピル基、４−フルオロブチル基、５−フルオロペンチル基等のモノフルオロアルキル基等が挙げられる。
【００２１】
更に、上記有機基のうち、シクロヘキシルアルキル基は、下記一般式（２）で表すことができる。
【００２２】
【化２】
0006563693.tif 000003
【００２３】
一般式（２）中、Ａは炭素数１〜１０のアルキル基、好ましくは炭素数１〜４のアルキル基を示し、Ｒ９は炭素数１〜４のアルキル基またはハロゲン原子を示す。
【００２４】
上記シクロヘキシルアルキル基の具体例としては、シクロヘキシルメチル基、シクロヘキシルエチル基、シクロヘキシルプロピル基、シクロヘキシルブチル基、メチル２−エチルシクロヘキシルメチル基、３−メチルシクロヘキシルメチル基、４−メチルシクロヘキシルメチル基、４−メチルシクロヘキシルエチル基、４−メチルシクロヘキシルプロピル基、４−メチルシクロヘキシルブチル基、４−フルオロシクロヘキシルメチル基等が挙げられる。これらの中でもシクロヘキシルメチル基が好ましい。
【００２５】
また更に、上記有機基のうち、フェニルアルキル基は、下記一般式（３）で表すことができる。
【００２６】
【化３】
0006563693.tif 000004
【００２７】
一般式（３）中、Ｂは炭素数１〜１０のアルキル基、好ましくは炭素数１〜４のアルキル基を示し、Ｒ１０は炭素数１〜４のアルキル基またはハロゲン原子を示す。
【００２８】
上記フェニルアルキル基の具体例としては、メチルベンジル基、エチルベンジル基、プロピルベンジル基、ブチルベンジル基等が挙げられる。
【００２９】
これらの有機基の中で、特に好ましいのは、一般式（２）で表されるシクロヘキシルアルキル基であり、特に好ましくはシクロヘキシルメチル基である。これらの有機基にすることで、疎水性が高くなるため、耐久性に優れるようになる。
【００３０】
また、一般式（１）で表されるジイモニウム塩化合物中のＸ−は、ジイモニウム化合物カチオンの電荷を中和させるのに必要なアニオンであり、例えば、無機アニオン、有機酸アニオン等が使用できる。アニオンとして具体的には、フッ素イオン、塩素イオン、臭素イオン、ヨウ素イオン等のハロゲンイオン、過塩素酸イオン、過ヨウ素酸イオン、テトラフルオロホウ酸イオン、ヘキサフルオロリン酸イオン、ヘキサフルオロアンチモン酸イオンビス（トリフルオロメタンスルホニル）イミド酸イオン、ビス（フルオロスルホニル）イミド酸イオン等が挙げられる。
【００３１】
これらアニオンの中でも、ヘキサフルオロリン酸イオン、ヘキサフルオロアンチモン酸イオン、ビス（トリフルオロメタンスルホニル）イミド酸イオン、ビス（フルオロスルホニル）イミド酸イオンがより好ましく挙げられ、ヘキサフルオロリン酸イオンまたはビス（トリフルオロメタンスルホニル）イミド酸イオンが好ましい。
【００３２】
これらジイモニウム塩化合物は、例えば、特開２０１０−２４９９６４号公報の記載に基づいて合成したものや、市販のもの等を利用することができる。市販品としては、例えば、ＣＩＲ−ＦＳ１６３Ｍ（日本カーリット社製、末端：シクロヘキシルメチル基）、ＣＩＲ−２６５（日本カーリット社製、末端：エチルベンジル基）等が挙げられる。
【００３３】
本発明組成物の成分（ｂ）の分子量が１０００〜３０００であり、アクリロイル基を９または１０個有するウレタンアクリレートは、特に限定されず、例えば、アルコール、ポリオール、および／またはヒドロキシル基含有アクリレート等のヒドロキシル基含有化合物類とイソシアネート類を反応させ、または必要によって、これらの反応によって得られたポリウレタン化合物を（メタ）アクリル酸でエステル化して合成したものや、市販のもの等を利用することができる。市販のものとしては、例えば、アートレジンＨ−１３５（根上工業社製、分子量約１５００のウレタンアクリレート、アクリロイル基を１０個有する）、アートレジン  ＵＮ−９０１Ｔ（根上工業社製、分子量４０００のウレタンアクリレート、アクリロイル基を１０個有する）、紫光ＵＶ−１７００Ｂ（日本合成化学社製、分子量約２０００、アクリロイル基を９個有する）、紫光ＵＶ−７６２０ＥＡ（日本合成化学社製、分子量約４１００、アクリロイル基を９個有する）等が挙げられる。
【００３４】
本発明組成物の成分（ｃ）の分子量が３００００〜７００００であり、アクリロイル基を２または３個有するウレタンアクリレートは、特に限定されず、例えば、アルコール、ポリオール、および／またはヒドロキシル基含有アクリレート等のヒドロキシル基含有化合物類とイソシアネート類を反応させ、または必要によって、これらの反応によって得られたポリウレタン化合物を（メタ）アクリル酸でエステル化して合成したものや、市販のもの等を利用することができる。市販のものとしては、例えば、アートレジンＵＮ−５５００ＭＩ（根上工業社製、分子量約５００００のウレタンアクリレート、アクリロイル基を２個有する）、紫光ＵＶ−３７００Ｂ（日本合成化学社製、分子量約３８０００、アクリロイル基を２個有する）等が挙げられる。
【００３５】
なお、本発明組成物においては、成分（ｂ）および（ｃ）のように、ウレタンアクリレートの分子量が特定のものを用いることにより、組成物（固形分濃度３０質量％）の粘度を後記するようなパターン印刷に適した粘度にすることができ、かつ、パターン印刷した赤外線吸収層の耐溶剤性を優れたものとすることができる。また、アクリロイル基の数を変えることで、組成物の粘度に変化はないが、パターン印刷した赤外線吸収層の耐溶剤性をさらに優れたものとすることができる。
【００３６】
また、本発明組成物においては、成分（ｂ）と成分（ｃ）の質量比は、５０〜９０：１０〜５０、好ましくは６０〜７０：４０〜３０、より好ましくは６０：４０あるいは７０：３０である。こうすることにより硬化性を損なわず耐溶剤性が良好なパターン印刷物となる。
【００３７】
更に、本発明組成物には、本発明の効果を損なわない範囲で、例えば、溶剤、光重合開始剤、紫外線吸収剤、レオロジーコントロール剤等の添加剤等を添加してもよい。
【００３８】
上記溶剤としては、例えば、シクロヘキサノン、シクロペンタノン、トルエン、アセトン、メチルエチルケトン、Ｎ，Ｎ−ジメチルホルムアミド、Ｎ，Ｎ−ジメチルアセトアミド、酢酸メチル、酢酸エチル、酢酸ブチル等の一般的な溶剤やそれらの混合物等が挙げられる。
【００３９】
上記光重合開始剤としては、例えば、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、ベンゾフェノン、１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］−フェニル｝−２−メチル−プロパン−１−オン、フェニルグリオキシリックアシッドメチルエステル、２−メチル−１−［４−（メチルチオ）フェニル］−２−モルフォリノプロパン−１−オン、２−ベンジル−２−ジメチルアミノ−１−（４−モルフォリノフェニル）−ブタノン−１、２−ジメチルアミノ−２−（４−メチル−ベンジル）−１−（４−モルフォリン−４−イル−フェニル）−ブタン−１−オン、ビス（２，４，６−トリメチルベンゾイル）−フェニルフォスフィンオキサイド、２，４，６−トリメチルベンゾイル−ジフェニル−フォスフィンオキサイド、１，２−オクタンジオン，１−［４−（フェニルチオ）−，２−（Ｏ−ベンゾイルオキシム）］、エタノン、１−［９−エチル−６−（２−メチルベンゾイル）−９Ｈ−カルバゾール−３−イル］−，１−（０−アセチルオキシム）、エチル−４−ジメチルアミノベンゾエート、２−エチルヘキシル−４−ジメチルアミノベンゾエート等が挙げられる。
【００４０】
上記紫外線吸収剤としては、例えば、２−［４−［（２−ヒドロキシ−３−（ドデシルおよびトリデシル）オキシプロピル）オキシ］−２−ヒドロキシフェニル］−４，６−ビス（２，４−ジメチルフェニル）−１，３，５−トリアジン、２−（２−ヒドロキシ−４−［１−オクチルオキシカルボニルエトキシ］フェニル）−４，６−ビス（４−フェニルフェニル）−１，３，５−トリアジンなどのヒドロキシフェニルトリアジン系、２−（５−メチル−２−ヒドロキシフェニル）ベンゾトリアゾール、２−（２Ｈ−ベンゾトリアゾール−２−イル）−４，６−ビス（１−メチル−１−フェニルエチル）フェノール、２−（３−ｔブチル−５−メチル−２−ヒドロキシフェニル）−５−クロロベンゾトリアゾールなどのベンゾトリアゾール系、２，４−ジヒドロキシベンゾフェノン、２−ヒドロキシ−４−オクトキシベンゾフェノン、２，２’，４，４’−テトラヒドロキシベンゾフェノンなどのベンゾフェノン系、フェニルサリチレート、ｐ−ｔｅｒｔ−ブチルフェニルサリチレートなどのサリチレート系等が挙げられ、これらを単独でもしくは２種以上混合して用いる。
【００４１】
上記レオロジーコントロール剤としては、例えば、変性ウレア、ウレア変性ポリアマイド、脂肪酸アマイド、ポリウレタン、高分子ウレア誘導体、シリカ、炭酸カルシウム、スメクタイト等が挙げられる。
【００４２】
本発明組成物の好ましい態様としては、例えば、以下のものが挙げられる。
近赤外線吸収剤                                    ５〜８質量％
分子量が１０００〜３０００であり、アクリロイル基を９または１０個有するウレタンアクリレート                                    １０〜１５質量％
分子量が３００００〜７００００であり、アクリロイル基を２または３個有するウレタンアクリレート                                    ５〜１０質量％
溶剤                                          ６０〜７０質量％
光重合開始剤                                      １〜３質量％
紫外線吸収剤                                      １〜３質量％
レオロジーコントロール剤                      ０．１〜１質量％
成分（ｂ）と成分（ｃ）の質量比６０〜７０：４０〜３０
【００４３】
以上説明した本発明組成物は、基本的に各成分を混合することにより調製することができるが、具体的には、次の様にして調製することができる。まず、溶剤６０〜７０重量部に、成分（ａ）を５〜８重量部入れ、撹拌混合する。次に、これに成分（ｂ）を１０〜１５重量部、成分（ｃ）を５〜１０重量部、必要により、光重合開始剤を１〜３重量部、紫外線吸収剤を１〜３重量部、レオロジーコントロール剤を０．１〜１重量部入れて溶解することにより調製することができる。
【００４４】
また、本発明組成物の固形分濃度は、パターン印刷に適した濃度であれば特に限定されず、また、その粘度も特に限定されないが、例えば、１００〜３００ｍＰａ・ｓ、好ましくは２００〜３００ｍＰａ・ｓである。
【００４５】
更に、本発明組成物の接触角は、特に限定されないが、例えば、平坦な基板上に滴下１０秒後に、３０〜４５°、好ましくは４０〜４５°である。
【００４６】
このようにして調製された本発明組成物を用いて近赤外線を吸収する層をパターン印刷する方法は特に限定されないが、例えば、フレキソ印刷、グラビア印刷、孔版印刷、インキジェット印刷等の印刷方法が挙げられる。これらの印刷方法の中でも高速印刷が可能で大量生産に向いており、かつ精度が高いグラビア印刷が好ましい。本発明のインキ組成物の粘度はグラビア印刷に最適であるため、高速印刷でかつ精度が高く印刷することができる。
【００４７】
また、印刷されるパターンは、特に限定されないが、不規則な配列のドット状のパターンである。
【００４８】
上記パターン印刷後は、乾燥炉に数分間通し、溶剤を揮発させた後、紫外線硬化させることにより本発明シートが得られる。
【００４９】
なお、本発明シートの近赤外線を吸収する層（パターン）の裏面には、更に、紫外線吸収層を設けてもよい。これにより近赤外線吸収層が紫外線で劣化するのを防止することができる。紫外線吸収層は、紫外線吸収剤を含有する（メタ）アクリレートモノマーおよび／またはオリゴマー樹脂で形成することができる。紫外線吸収剤は、２５０〜４００ｎｍの波長を吸収する色素であり、具体的には、ベンゾフェノン系紫外線吸収剤、ベンゾトリアゾール系紫外線吸収剤、サリチレート系紫外線吸収剤、ヒドロキシフェニルトリアジン系紫外線吸収剤、シアノアクリレート系紫外線吸収剤、ニッケル錯塩系紫外線吸収剤、などが挙げられる。この紫外線吸収層を設けることで、近赤外線吸収層や内部部品の紫外線による劣化を防止し、耐久性を向上させることができる。
【００５０】
また、本発明シートの近赤外線を吸収する層（パターン）の表面には、更に、保護層を設けてもよい。上記近赤外線を吸収する層は、アセトン、メチルエチルケトン、メチルイソブチルケトン、酢酸エチル、トルエン、イソプロパノール等の溶剤にほとんど溶解しないため、耐溶剤性は高いが、この保護層を設けることで耐溶剤性が更に向上する。保護層は、（メタ）アクリレートモノマーおよび/またはオリゴマー樹脂で形成することができる。
【００５１】
更に、本発明シートの基材の下には、更に、ハードコート層を設けてもよい。これにより傷付き防止となる。ハードコート層は（メタ）アクリレートモノマーおよび/またはオリゴマー樹脂で形成することができる。
【００５２】
また更に、本発明シートの近赤外線を吸収する層（パターン）の表面には、近赤外線を反射する反射層を設けてもよいが、本発明シートにおいては近赤外線を吸収する層の厚さが十分にあるため、反射層は必須ではない。
【００５３】
上記した紫外線吸収層、保護層、ハードコート層、反射層等は、公知の方法に従って、適宜、印刷、焼成、硬化等を行うことにより形成することができる。
【００５４】
本発明シートの好ましい態様としては、例えば、下から順に、ハードコート層、基材、近赤外線を吸収する層、保護層の構成である。
【００５５】
以上のようにして得られる本発明シートはパターン印刷された近赤外線を吸収する層を、従来のものよりも厚くすることができ、例えば、径が１３０〜１６０μｍで高さが１.０〜１.３μｍとすることができる。
【００５６】
そのため、本発明シートは、赤外線カメラ等の近赤外線の照射および検知が可能な端末で、近赤外線吸収パターン印刷シート上のパターンを認識することにより、前記シートにおける位置情報を提供することができる。特に、本発明シートは高いコントラスト比となるため、赤外線カメラによる認識が容易である。
【００５７】
以上説明した本発明シートは、例えば、タブレットモジュールの表面に設けることができる。これによりタブレットの画面の上から赤外線カメラで位置情報を確認することができる。
【実施例】
【００５８】
以下、本発明の実施例を挙げて本発明を詳細に説明するが、本発明はこれら実施例に何ら限定されるものではない。
【００５９】
実  施  例  １
インキ組成物：
メチルイソブチルケトンにＵＶ硬化耐性を有するジイモニウム色素（日本カーリット社製、ＣＩＲ−ＦＳ１６３Ｍ：末端がシクロヘキシルメチル基）２０質量部を入れ、攪拌混合した。この溶液に分子量約１５００のウレタンアクリレート（根上工業社製、アートレジンＨ−１３５、アクリロイル基１０個）４０質量部、分子量約５００００のウレタンアクリレート（根上工業製、アートレジンＵＮ−５５００ＭＩ、固形分５０％、溶媒：メチルイソブチルケトン、アクリロイル基２個）６０質量部、光重合開始剤（ビーエーエスエフジャパン社製、イルガキュア１２７）３質量部、レオロジーコントロール剤（ビックケミー社製、ＢＹＫ−４０５）を入れて溶解させ、固形分濃度を３０％にした近赤外線吸収インキ組成物を得た（固形分比は５７：４３）。
【００６０】
上記で得たインキ組成物の２５℃における粘度を、Ｅ型粘度計（東京計器社製）を用いて測定した結果、２３０ｍＰａ・ｓであった。また、接透明なＰＥＴ（ポリエチレンテレフタレート）基材に上記で得たインキ組成物を滴下し、接触角計（協和界面化学社製）を用いて接触角を測定した結果、１０秒後に４０°と、高い接触角を有していた。
【００６１】
実  施  例  ２
近赤外線吸収パターン印刷シート：
１００μｍ厚の透明なＰＥＴ基材からなる透明基板上に、実施例１で得たインキ組成物をグラビア印刷により平面視形状が直径１３０μｍの円形の不規則な配列のドット状パターンを印刷した。その後、この基板を１００℃の乾燥炉に１〜２分通し、溶媒を揮発させた後、２４０Ｗ／ｃｍ、出力１００％でＵＶ硬化させ、近赤外線吸収パターン印刷シートを得た（ドット径１３０μｍ）。この近赤外線吸収パターン印刷シートの模式図を図１に示した。
【００６２】
試  験  例  １
近赤外線吸収パターン印刷シートの物性評価：
（１）耐溶剤性
パターン印刷した表面部分を、メチルエチルケトンを含浸させた産業用ワイパー（日本製紙クレシア社製、キムワイプ）で１０往復拭き取り、耐溶剤性を以下の評価基準で評価した。
【００６３】
＜評価基準＞
（評価）  （内容）
○  ： 外観変化およびワイパーへの付着なし
△  :  外観変化は見られないが、ワイパーへの付着が少し認められる
×  :  外観変化が見られ、ワイパーへの付着も多く認められる
【００６４】
上記評価の結果、外観変化およびワイパーへの付着はなく、高い耐溶剤性を有していた（判定○）。
【００６５】
（２）ドットの高さ
近赤外線吸収パターンのドットの高さを触針式表面形状測定装置にて測定したところ１.１μｍであることがわかった。
【００６６】
（３）コントラスト比
メチルエチルケトンとメチルイソブチルケトンの混合溶媒にアクリレートオリゴマー（根上工業製、アートレジンＵＮ−９０１Ｔ）１００重量部、光重合開始剤（ビーエーエスエフジャパン社製、イルガキュア１２７）３重量部を入れて溶解させ、固形分濃度を４０％にしたＵＶ硬化性インキを得た。
【００６７】
実施例２と同様にしてドット状にパターン印刷した表面に、更に、上記で得たＵＶ硬化性インキをグラビア印刷後、１００℃の乾燥炉に１〜２分通し、溶媒を揮発させた後、２４０Ｗ／ｃｍ、出力１００％でＵＶ硬化させ、近赤外線吸収パターンを保護層で覆った光学フィルムを得た。
【００６８】
この光学フィルムに赤外線カメラから近赤外線を照射し、その反射光の有無を検知し、観察される画像のコントラスト比を目視で以下の評価基準により評価した。
【００６９】
＜評価基準＞
（評価）  （内容）
○  ： 非印刷部（白）と比較してパターン印刷部（黒）が濃く、鮮明に認められる
△  :  非印刷部（白）と比較してパターン印刷部（黒）がやや薄いが、認められる
×  :  非印刷部（白）と比較してパターン印刷部（黒）が薄く、鮮明に認められない
【００７０】
上記評価の結果、この光学フィルムは高いコントラスト比を有していた（判定○）。
【００７１】
実  施  例  ３
インキ組成物：
実施例１において、分子量約１５００のウレタンアクリレート（根上工業社製、アートレジンＨ−１３５、アクリロイル基１０個）を４０質量部から５５質量部、分子量約５００００のウレタンアクリレート（根上工業製、アートレジンＵＮ−５５００ＭＩ、固形分５０％、溶媒：メチルイソブチルケトン、アクリロイル基２個）を６０質量部から３０質量部に代える以外は実施例１と同様にして、インキ組成物を得た（固形分比は７９：２１）。このインキ組成物の粘度や接触角を実施例１と同様にして測定したところ、２５℃における粘度は１６０ｍＰａ・ｓであり、接触角は３４°であった。
【００７２】
実  施  例  ４
近赤外線吸収パターン印刷シート：
実施例２において、インキ組成物として実施例３で得たものを用いる以外は実施例２と同様にして、近赤外線吸収パターン印刷シートを得た（ドット径１５０μｍ）。また、試験例１と同様にして耐溶剤性、ドット高さおよびコントラスト比を調べたところ、耐溶剤性は○であり、ドット高さは１.１μｍであり、コントラスト比は○であった。
【００７３】
実  施  例  ５
インキ組成物：
実施例１において、分子量約１５００のウレタンアクリレート（根上工業社製、アートレジンＨ−１３５、アクリロイル基１０個）を４０質量部から６２質量部、分子量約５００００のウレタンアクリレート（根上工業製、アートレジンＵＮ−５５００ＭＩ、固形分５０％、溶媒：メチルイソブチルケトン、アクリロイル基２個）を６０質量部から１６質量部に代える以外は実施例１と同様にして、インキ組成物を得た（固形分比は８９：１１）。このインキ組成物の粘度や接触角を実施例１と同様にして測定したところ、２５℃における粘度は１３０ｍＰａ・ｓであり、接触角は３２°であった。
【００７４】
実  施  例  ６
近赤外線吸収パターン印刷シート：
実施例２において、インキ組成物として実施例５で得たものを用いる以外は実施例２と同様にして、近赤外線吸収パターン印刷シートを得た（ドット径１６０μｍ）。また、試験例１と同様にして耐溶剤性、ドット高さおよびコントラスト比を調べたところ、耐溶剤性は○であり、ドット高さは１.０μｍであり、コントラスト比は○であった。
【００７５】
実  施  例  ７
インキ組成物：
実施例１において、分子量約１５００のウレタンアクリレート（根上工業社製、アートレジンＨ−１３５、アクリロイル基１０個）４０質量部を分子量４０００のウレタンアクリレート（アートレジン  ＵＮ−９０１Ｔ、根上工業社製、アクリロイル基９個、固形分８０％）５０質量部に代える以外は実施例１と同様にして、インキ組成物を得た（固形分比は５７：４３）。このインキ組成物の粘度や接触角を実施例１と同様にして測定したところ、２５℃における粘度は２４０ｍＰａ・ｓであり、接触角は４２°であった。
【００７６】
実  施  例  ８
近赤外線吸収パターン印刷シート：
実施例２において、インキ組成物として実施例７で得たものを用いる以外は実施例２と同様にして、近赤外線吸収パターン印刷シートを得た（ドット径１３０μｍ）。また、試験例１と同様にして耐溶剤性、ドット高さおよびコントラスト比を調べたところ、耐溶剤性は○であり、ドット高さは１.２μｍで、コントラスト比は○であった。
【００７７】
実  施  例  ９
インキ組成物：
実施例１において、ジイモニウム色素（日本カーリット社製、ＣＩＲ−ＦＳ１６３Ｍ、末端：シクロヘキシルメチル基）を、ジイモニウム色素（日本カーリット社製、ＣＩＲ−２６５、末端：エチルベンジル基）に代える以外は実施例１と同様にして、インキ組成物を得た（固形分比は５７：４３）。このインキ組成物の粘度や接触角を実施例１と同様にして測定したところ、２５℃における粘度は２３０ｍＰａ・ｓであり、接触角は４０°であった。
【００７８】
実  施  例  １０
近赤外線吸収パターン印刷シート：
実施例２において、インキ組成物として実施例９で得たものを用いる以外は実施例２と同様にして、近赤外線吸収パターン印刷シートを得た（ドット径１３０μｍ）。また、試験例１と同様にして耐溶剤性、ドット高さおよびコントラスト比を調べたところ、耐溶剤性は○であり、ドット高さは１.１μｍであり、コントラスト比は○であった。
【００７９】
比  較  例  １
インキ組成物および近赤外線吸収パターン印刷シート：
実施例１において、分子量約１５００のウレタンアクリレート（根上工業社製、アートレジンＨ−１３５、アクリロイル基１０個）４０質量部を７０質量部に代え、分子量約５００００のウレタンアクリレート（根上工業製、アートレジンＵＮ−５５００ＭＩ、固形分５０％、溶媒：メチルイソブチルケトン、アクリロイル基２個）６０質量部を用いない以外は実施例１と同様にして、インキ組成物を得た（固形分比は１００：０）。このインキ組成物の粘度や接触角を実施例１と同様にして測定したところ、２５℃における粘度は４０ｍＰａ・ｓであり、接触角は１６°であった。
【００８０】
実施例２において、インキ組成物として上記で得たものを用いる以外は実施例２と同様にして、近赤外線吸収パターン印刷シートを得た（ドット径２２０μｍ）。また、試験例１と同様にして耐溶剤性、ドット高さおよびコントラスト比を調べたところ、耐溶剤性は○であり、ドット高さは０.３μｍであり、コントラスト比は×であった。
【００８１】
比  較  例  ２
インキ組成物および近赤外線吸収パターン印刷シート：
実施例１において、分子量約５００００のウレタンアクリレート（根上工業製、アートレジンＵＮ−５５００ＭＩ、固形分５０％、溶媒：メチルイソブチルケトン、アクリロイル基２個）６０質量部を１４０質量部に代え、分子量約１５００のウレタンアクリレート（根上工業社製、アートレジンＨ−１３５、アクリロイル基１０個）４０質量部を用いない以外は実施例１と同様にして、インキ組成物を得た（固形分比は０：１００）。このインキ組成物の粘度や接触角を実施例１と同様にして測定したところ、２５℃における粘度は４００ｍＰａ・ｓであり、接触角は５０°であった。
【００８２】
実施例２において、インキ組成物として上記で得たものを用いる以外は実施例２と同様にして、近赤外線吸収パターン印刷シートを得た（ドット径１００μｍ）。また、試験例１と同様にして耐溶剤性、ドット高さおよびコントラスト比を調べたところ、耐溶剤性は×であり、ドット高さは３．０μｍであり、コントラスト比は測定不能であった。なお、この結果はドットが溶解してしまったためである。
【００８３】
比  較  例  ３
インキ組成物および近赤外線吸収パターン印刷シート：
実施例１において、分子量約５００００のウレタンアクリレート（根上工業製、アートレジンＵＮ−５５００ＭＩ、固形分５０％、溶媒：メチルイソブチルケトン、アクリロイル基２個）を６０質量部から１２０質量部に代える以外は実施例１と同様にして、インキ組成物を得た（固形分比は４０：６０）。このインキ組成物の粘度や接触角を実施例１と同様にして測定したところ、２５℃における粘度は３１０ｍＰａ・ｓであり、接触角は４８°であった。
【００８４】
実施例２において、インキ組成物として上記で得たものを用いる以外は実施例２と同様にして、近赤外線吸収パターン印刷シートを得た（ドット径１１０μｍ）。また、試験例１と同様にして耐溶剤性、ドット高さおよびコントラスト比を調べたところ、耐溶剤性は△であり、ドットの高さは２.０μｍであり、コントラスト比は△であった。なお、コントラスト比が低くなったのはドットが若干溶解したためである。
【００８５】
比  較  例  ４
インキ組成物および近赤外線吸収パターン印刷シート：
実施例１において、分子量約１５００のウレタンアクリレート（根上工業社製、アートレジンＨ−１３５、アクリロイル基１０個）を４０質量部から６５質量部、分子量約５００００のウレタンアクリレート（根上工業製、アートレジンＵＮ−５５００ＭＩ、固形分５０％、溶媒：メチルイソブチルケトン、アクリロイル基２個）を６０質量部から１０質量部に代える以外は実施例１と同様にして、インキ組成物を得た（固形分比は９３：７）。このインキ組成物の粘度や接触角を実施例１と同様にして測定したところ、２５℃における粘度は８０ｍＰａ・ｓであり、接触角は２５°であった。
【００８６】
実施例２において、インキ組成物として上記で得たものを用いる以外は実施例２と同様にして、近赤外線吸収パターン印刷シートを得た（ドット径２１０μｍ）。また、試験例１と同様にして耐溶剤性、ドット高さおよびコントラスト比を調べたところ、耐溶剤性は○であり、ドットの高さは０.５μｍであり、コントラスト比は×であった。
【００８７】
比  較  例  ５
インキ組成物および近赤外線吸収パターン印刷シート：
実施例１において、分子量約５００００のウレタンアクリレート（根上工業製、アートレジンＵＮ−５５００ＭＩ、固形分５０％、溶媒：メチルイソブチルケトン、アクリロイル基２個）６０質量部を分子量１５０００のウレタンアクリレート（アートレジン  ＵＮ‐９２００、根上工業社製、アクリロイル基２個） ３０質量部に代える以外は実施例１と同様にして、インキ組成物を得た（固形分比は５７：４３）。このインキ組成物の粘度や接触角を実施例１と同様にして測定したところ、２５℃における粘度は７０ｍＰａ・ｓであり、接触角は２４°であった。
【００８８】
実施例２において、インキ組成物として上記で得たものを用いる以外は実施例２と同様にして、近赤外線吸収パターン印刷シートを得た（ドット径２１０μｍ）。また、試験例１と同様にして耐溶剤性、ドット高さおよびコントラスト比を調べたところ、耐溶剤性は○であり、ドットの高さは０.４μｍであり、コントラスト比は×であった。
【００８９】
比  較  例  ６
インキ組成物および近赤外線吸収パターン印刷シート：
実施例１において、分子量約１５００のウレタンアクリレート（根上工業社製、アートレジンＨ−１３５、アクリロイル基１０個）４０質量部を分子量４９００のウレタンアクリレート（アートレジン  ＵＮ−９０４、根上工業社製、アクリロイル基１０個）４０部に代える以外は実施例１と同様にして、インキ組成物を得た（固形分比は５７：４３）。このインキ組成物の粘度や接触角を実施例１と同様にして測定したところ、２５℃における粘度は２５０ｍＰａ・ｓであり、接触角は４４°であった。
【００９０】
実施例２において、インキ組成物として上記で得たものを用いる以外は実施例２と同様にして、近赤外線吸収パターン印刷シートを得た（ドット径１２０μｍ）。また、試験例１と同様にして耐溶剤性、ドット高さおよびコントラスト比を調べたところ、耐溶剤性は△であり、ドットの高さは１.３μｍであり、コントラスト比は△であった。
【００９１】
比  較  例  ７
インキ組成物および近赤外線吸収パターン印刷シート：
実施例１において、分子量約１５００のウレタンアクリレート（根上工業社製、アートレジンＨ−１３５、アクリロイル基１０個）４０質量部を分子量１５００のウレタンアクリレート（アートレジン  ＵＮ−９０６Ｓ、根上工業社製、アクリロイル基６個）７０部に代える以外は実施例１と同様にして、インキ組成物を得た（固形分比は５７：４３）。このインキ組成物の粘度や接触角を実施例１と同様にして測定したところ、２５℃における粘度は５５ｍＰａ・ｓであり、接触角は４０°であった。
【００９２】
実施例２において、インキ組成物として上記で得たものを用いる以外は実施例２と同様にして、近赤外線吸収パターン印刷シートを得た（ドット径２５０μｍ）。また、試験例１と同様にして耐溶剤性、ドット高さおよびコントラスト比を調べたところ、耐溶剤性は×であり、ドットの高さは０.２μｍであり、コントラスト比は△であった。
【００９３】
比  較  例  ８
インキ組成物および近赤外線吸収パターン印刷シート：
実施例１において、分子量約１５００のウレタンアクリレート（根上工業社製、アートレジンＨ−１３５、アクリロイル基１０個）４０質量部を分子量１５００のウレタンアクリレート（アートレジン  ＵＮ−９０６Ｓ、根上工業社製、アクリロイル基６個）４０部に代える以外は実施例１と同様にして、インキ組成物を得た（固形分比は５７：４３）。このインキ組成物の粘度や接触角を実施例１と同様にして測定したところ、２５℃における粘度は２３０ｍＰａ・ｓであり、接触角は４０°であった。
【００９４】
実施例２において、インキ組成物として上記で得たものを用いる以外は実施例２と同様にして、近赤外線吸収パターン印刷シートを得た（ドット径１３０μｍ）。また、試験例１と同様にして耐溶剤性、ドット高さおよびコントラスト比を調べたところ、耐溶剤性は△であり、ドットの高さは１.０μｍであり、コントラスト比は△であった。
【００９５】
以上の実施例および比較例において得られたインキ組成物および近赤外線吸収パターン印刷シートの評価結果をまとめたものを表１および表２に示した。
【００９６】
【表１】
0006563693.tif 000005
【００９７】
【表２】
0006563693.tif 000006
【００９８】
本発明のように成分（ａ）〜（ｃ）を含有し、成分（ｂ）と成分（ｃ）の質量比が５０〜９０：１０〜５０であるインキ組成物が、ほどよい粘度や接触角であり、これを用いて近赤外線を吸収する層をパターン印刷すると耐溶剤性、ドット径の再現性、ドットの高さ、コントラスト比に優れる近赤外線吸収パターン印刷シートが得られることが分かった。
【産業上の利用可能性】
【００９９】
本発明の近赤外線吸収パターン印刷シートは、赤外線カメラ等を利用した各種デバイスに好適に利用することができる。
【符号の説明】
【０１００】
１    近赤外線吸収パターン印刷シート
２    近赤外線を吸収する層（ドット）
３    基材
【図１】
0006563693.tif 000011